상기 에서 얻 어 진 이미드 화 MS 수지 90 중량 부 와 코어 쉘 형 입자 ( 카네 카사 제조 , " 상품명 "" 카네 에이스 M - 210 "") 10 중량 부 를 단축 압출기 에 투입 하 고 260 ℃ 에서 용융 압출 하 여 ", 두께 120 ㎛ 의 필름 을 얻 었 다 . 얻 어 진 압출 필름 을 연신 온도 160 ℃ 에서 길 이 방향 및 폭 방향 으로 각각 2 배 에 동시 이축 연신 하 였 다 . 연신 속도 는 길 이 방향 및 폭 방향 모두 10 %/ 초 이 었 다 . 이 연신 에 의해 코어 쉘 형 입자 가 편평 하 게 되 어 강화 입자 가 형성 되 었 다 . 보강 입자 의 길 이 / 두께 의 비 는 6 . 3 이 었 다 . 이렇게 하 여 편광자 보호 필름 을 제작 하 였 다 . 얻 어 진 편광자 보호 필름 의 두께 는 40 ㎛, 면내 위상차 Re ( 550 ) 은 2 nm , 두께 방향 위상차 Rth ( 550 ) 은 2 nm 이 었 다 . 얻 어 진 편광자 보호 필름 을 상기 ( 2 ) 의 평가 를 받 게 하 였 다 . 결과 를 표 1 에 나타낸다 .